(57)【特許請求の範囲】
【請求項１】
銀粒子及び溶剤を含有する銀ペーストであって、前記銀粒子は、（Ａ）粒子径が１〜３００ｎｍである球状の銀粒子と、（Ｂ）粒子径が１０ｎｍ〜７μｍの単結晶の銀粒子と、（Ｃ）粒子径が５００ｎｍ〜２０μｍの非球状の銀粒子とを含み、前記（Ａ）球状の銀粒子の表面を被覆する保護剤が、アミン化合物、カルボン酸化合物、アミノ酸化合物、アミノアルコール化合物、及びアミド化合物からなる群より選ばれる少なくとも１種であり、前記（Ｂ）単結晶の銀粒子の保護剤が、アルコール化合物、カルボン酸化合物、エーテル化合物、及びエステル化合物からなる群より選ばれる少なくとも１種であり、前記（Ｃ）非球状の銀粒子の保護剤が、炭素数２〜２０の脂肪族モノカルボン酸である、銀ペースト。
【請求項２】
前記（Ａ）粒子径が１〜３００ｎｍである球状の銀粒子の表面を被覆する保護剤が、アミン化合物およびカルボン酸化合物の２種類からなり、該アミン化合物が炭素数２〜２０の脂肪族モノアミン化合物であり、該カルボン酸化合物が炭素数２〜２０の脂肪族モノカルボン酸であり、該２種類の保護剤の吸着量が、銀粒子に対して０．１〜１０質量％である、請求項１に記載の銀ペースト。
【請求項３】
請求項１又は請求項２に記載の銀ペーストであって、前記（Ａ）球状の銀粒子の量が全銀粒子質量の３０〜９５質量％であり、前記（Ｂ）単結晶の銀粒子の量が全銀粒子質量の５〜６０質量％であり、前記（Ｃ）非球状の銀粒子の量が全銀粒子質量の１〜２０質量％である、銀ペースト。
【請求項４】
前記溶剤が、大気圧下における沸点が１５０〜３００℃の炭化水素化合物及び１５０〜３５０℃のアルコール化合物の少なくとも１種類を含んでおり、該溶剤の量が全ペースト質量の２０質量％未満である、請求項１〜３のいずれか一項に記載の銀ペースト。
【請求項５】
請求項１〜４のいずれか一項に記載の銀ペーストであって、大気圧下における沸点が１００〜３００℃のアミン化合物を、全ペースト質量に対して０．１〜５質量％含有する、銀ペースト。
【請求項６】
請求項１〜５のいずれか一項に記載の銀ペーストであって、銀以外の金属粒子を全ペースト質量に対して０．１〜５質量％含有する、銀ペースト。
【請求項７】
請求項１〜６のいずれか一項に記載の銀ペーストであって、樹脂成分を全ペースト質量に対して０．１〜５質量％含有する、銀ペースト。
【請求項８】
請求項１〜７のいずれか一項に記載の銀ペーストを焼結してなる焼結体を介して、半導体素子と半導体素子搭載用支持部材とが互いに接着した構造を有する半導体装置。
【請求項９】
銀粒子及び溶剤を混合して銀ペーストを得る、銀ペーストの製造方法であって、前記銀粒子として、（Ａ）アミン化合物、カルボン酸化合物、アミノ酸化合物、アミノアルコール化合物、及びアミド化合物からなる群より選ばれる少なくとも１種で被覆された粒子径が１〜３００ｎｍである球状の銀粒子と、（Ｂ）アルコール化合物、カルボン酸化合物、エーテル化合物、及びエステル化合物からなる群より選ばれる少なくとも１種で被覆された粒子径が１０ｎｍ〜７μｍの単結晶の銀粒子と、（Ｃ）炭素数２〜２０の脂肪族モノカルボン酸で被覆された粒子径が５００ｎｍ〜２０μｍの非球状の銀粒子とを用いる、銀ペーストの製造方法。
【発明の詳細な説明】
【技術分野】
【０００１】
本発明は、銀ペースト及びそれを用いた半導体装置、並びに銀ペーストの製造方法に関する。さらに詳しくは、パワー半導体、ＬＳＩ、発光ダイオード（ＬＥＤ）等の半導体素子をリードフレーム、セラミック配線板、ガラスエポキシ配線板、ポリイミド配線板等の支持部材に接着するのに使用される銀ペースト及びそれを用いた半導体装置、並びに銀ペーストの製造方法に関する。
【背景技術】
【０００２】
半導体装置を製造する際、半導体素子と半導体素子搭載用支持部材とを互いに接着させる方法としては、エポキシ樹脂、ポリイミド樹脂等のバインダ樹脂、銀粉等の充てん剤、溶剤などを混合し、ペースト状として、これを接着剤として使用する方法がある。近年では半導体パッケージの高集積化に伴いパワー密度（Ｗ／ｃｍ３）が高くなっており、半導体素子の動作安定性を確保するために、接着剤には高い放熱性が求められる。また、半導体素子の使用環境温度が高温となっているために、接着剤には耐熱性も求められる。さらに、環境負荷の低減のためにＰｂを含まない接着剤が求められている。以上のような経緯から、バインダ樹脂成分を含まない焼結タイプの銀ペーストが研究されている。
【０００３】
銀ペーストの使用方法としては、例えば、ディスペンサー、印刷機、スタンピングマシン等を用いて、銀ペーストを半導体素子搭載用支持部材のダイパッドに塗布した後、半導体素子をダイボンディングし、加熱硬化により接着させ半導体装置とする方法が挙げられる。銀ペーストに要求される特性は、接着時の工法に関わる内容と、接着後の銀焼結体の物性に関わる内容とに大別される。
【０００４】
接着時の工法に関わる内容としては、半導体素子の損傷を防ぐために、低温（例えば３００℃程度）、及び低加圧（例えば０．１ＭＰａ程度）又は無加圧で接着できることが要求される。また、スループット向上の観点から、接着に要する時間の短縮が求められる。一方、接着後の銀焼結体の物性に関わる内容としては、半導体素子と半導体素子搭載用支持部材との接着を確保するために高接着性（高いダイシェア強度）が要求される。また、銀焼結体の高放熱特性（高熱伝導性）も求められている。さらに、長期間にわたる接着信頼性を確保するために、銀焼結体の耐熱性及び高緻密性（硬化物中に空孔が少ないこと）が要求される。
【０００５】
従来の銀ペーストとして、例えば特許文献１〜２に開示されるような特殊な表面処理を施したマイクロサイズの銀粒子を用いることで、４００℃以下の加熱により銀粒子同士が焼結するような銀ペーストが提案されている（従来技術１）。また、例えば特許文献３〜４に開示されるような、ナノサイズの銀粒子を用いることで銀焼結体を形成する銀ペーストが提案されている（従来技術２）。また、例えば特許文献５に開示されるような、マイクロサイズ銀粒子と、沸点が１３０〜２５０℃のアミノ基またはカルボキシル基を有する有機物で被覆したナノサイズの銀粒子とを混合した銀ペーストが提案されている（従来技術３）。
【先行技術文献】
【特許文献】
【０００６】
【特許文献１】特許第４３５３３８０号公報
【特許文献２】特開２０１２−８４５１４号公報
【特許文献３】特許第４４１４１４５号公報
【特許文献４】特許第５４８７３０１号公報
【特許文献５】特開２０１２−１１９１３２号公報
【発明の概要】
【発明が解決しようとする課題】
【０００７】
従来技術１〜３の銀ペーストに係る問題点は、形成される銀焼結体の緻密性が十分でないことであり、このような銀焼結体では、半導体装置の通電に伴う温度変化により割れが進展しやすい。その結果、半導体装置の接着を確保できずに剥離するおそれがある。また、銀以外の金属、例えば、金に対して接着した場合、接着界面における銀原子と金原子の拡散速度の違いにより、接着界面の近傍に空隙が集中し、接着強度が低くなる課題がある。さらに、これらの銀ペースト中に含まれる有機物は窒素中や水素中では脱離しにくいために、窒素中や水素中で焼結することが困難となる。そのため、酸化を抑制するために窒素中や水素中で接合する必要のある金属、例えば銅、ニッケルなどに対してこれらの銀ペーストでは接合できないという課題がある。
【０００８】
上記の従来技術に係る問題に鑑みて、本発明は、低温かつ低加圧（あるいは無加圧）で焼結した場合であっても、緻密度の高い銀焼結体を形成可能な銀ペーストを提供する。さらには、銀以外の金属に接合した際に、十分な接合強度を示す銀ペーストを提供する。また、無酸素雰囲気中でも焼結して接合可能な銀ペーストを提供する。これらの特性を満たす銀ペースト及びそれを用いた半導体装置、並びに銀ペーストの製造方法を提供することを目的とする。
【課題を解決するための手段】
【０００９】
本発明は、銀粒子及び溶剤を含有する銀ペーストであって、前記銀粒子は、（Ａ）粒子径が１〜３００ｎｍである球状の銀粒子と、（Ｂ）粒子径が１０ｎｍ〜７μｍの単結晶の銀粒子と、（Ｃ）粒子径が５００ｎｍ〜２０μｍの非球状の銀粒子とを含み、前記（Ａ）球状の銀粒子の表面を被覆する保護剤が、アミン化合物、カルボン酸化合物、アミノ酸化合物、アミノアルコール化合物、及びアミド化合物からなる群より選ばれる少なくとも１種であり、前記（Ｂ）単結晶の銀粒子の保護剤が、アルコール化合物、カルボン酸化合物、エーテル化合物、及びエステル化合物からなる群より選ばれる少なくとも１種であり、前記（Ｃ）非球状の銀粒子の保護剤が、炭素数２〜２０の脂肪族モノカルボン酸である、銀ペーストを提供する。
【００１０】
上記銀ペーストは、前記（Ａ）粒子径が１〜３００ｎｍである球状の銀粒子の表面を被覆する保護剤が、アミン化合物およびカルボン酸化合物の２種類からなり、アミン化合物が炭素数２〜２０の脂肪族アミン化合物であり、カルボン酸化合物が炭素数２〜２０の脂肪族モノカルボン酸であり、２種類の保護剤の吸着量が、銀粒子に対して０．１〜１０質量％であることが望ましい。
【００１１】
上記銀ペーストは、前記（Ａ）球状の銀粒子の量が全銀粒子質量の３０〜９５質量％であり、前記（Ｂ）単結晶の銀粒子の量が全銀粒子質量の５〜６０質量％であり、前記（Ｃ）非球状の銀粒子の量が全銀粒子質量の１〜２０質量％であることが望ましい。
【００１２】
上記銀ペーストは、前記溶剤が、大気圧下における沸点が１５０〜３００℃の炭化水素化合物及び１５０〜３５０℃のアルコール化合物の少なくとも１種類を含んでおり、該溶剤の量が全ペースト質量の２０質量％未満であることが望ましい。
【００１３】
上記銀ペーストは、大気圧下における沸点が１００〜３００℃のアミン化合物を、全ペースト質量に対して０．１〜５質量％含有することが望ましい。
【００１４】
上記銀ペーストは、銀以外の金属粒子を全ペースト質量に対して０．１〜５質量％含有することが望ましい。
【００１５】
上記銀ペーストは、樹脂成分を全ペースト質量に対して０．１〜５質量％含有することが望ましい。
本発明は、また、上記銀ペーストを焼結してなる焼結体を介して、半導体素子と半導体素子搭載用支持部材とが互いに接着した構造を有する半導体装置を提供する。
【００１６】
本発明は、また、銀粒子及び溶剤を混合して銀ペーストを得る、銀ペーストの製造方法であって、上記銀粒子として、（Ａ）アミン化合物、カルボン酸化合物、アミノ酸化合物、アミノアルコール化合物、及びアミド化合物からなる群より選ばれる少なくとも１種で被覆された粒子径が１〜３００ｎｍである球状の銀粒子と、（Ｂ）アルコール化合物、カルボン酸化合物、エーテル化合物、及びエステル化合物からなる群より選ばれる少なくとも１種で被覆された粒子径が１０ｎｍ〜７μｍの単結晶の銀粒子と、（Ｃ）炭素数２〜２０の脂肪族モノカルボン酸で被覆された粒子径が５００ｎｍ〜２０μｍの非球状の銀粒子とを用いる、銀ペーストの製造方法を提供する。
【発明の効果】
【００１７】
本発明に係る銀ペーストでは、銀ペースト中に３種類の粒子径の銀粒子を含んでおり、大きな粒子径の銀粒子同士の接触の隙間を、より小さな銀粒子で充填する配合であるため、形成される銀焼結体の緻密度が高くなる。また、３種類の銀粒子の焼結の開始温度が異なるために、銀以外の金属に対して良好な接合が可能となる。また、３種類の銀粒子の焼結は、無酸素雰囲気においても起こるために、窒素中や水素中での焼結が可能であり、大気中で酸化する銅やニッケルなどの金属に対しても接合が可能となる。その結果、半導体部材（半導体素子、半導体素子搭載用支持部材）との接着性に優れ、接着信頼性の高い銀焼結体が得られ、銀焼結体の熱伝導性、電気伝導性等の物性も良好となる。
【図面の簡単な説明】
【００１８】
【図１】実施例１の銀粒子のＴＧ−ＤＴＡ測定結果である。
【図２】実施例２の銀粒子のＴＧ−ＤＴＡ測定結果である。
【図３】実施例３の銀粒子のＴＧ−ＤＴＡ測定結果である。
【図４】実施例７の銀粒子のＴＧ−ＤＴＡ測定結果である。
【図５】本発明に係る半導体装置の一実施形態を示す模式断面図である。
【図６】本発明に係る半導体装置の他の実施形態を示す模式断面図である。
【図７】実施例１の銀粒子の粉末Ｘ線回折パターンである。
【図８】実施例１の銀粒子のＳＥＭ写真である。
【図９】実施例７の半導体部材の接続断面のＳＥＭ写真である。
【図１０】比較例１の半導体部材の接続断面のＳＥＭ写真である。
【図１１】比較例２の半導体部材の接続断面のＳＥＭ写真である。
【図１２】比較例３の半導体部材の接続断面のＳＥＭ写真である。
【発明を実施するための形態】
【００１９】
以下、本発明の一実施形態について詳細に説明する。
【００２０】
本実施形態に係る銀ペーストは、銀粒子及び溶剤を含有する銀ペーストであって、前記銀粒子は、（Ａ）粒子径が１〜３００ｎｍである球状の銀粒子と、（Ｂ）粒子径が１０ｎｍ〜７μｍの単結晶の銀粒子と、（Ｃ）粒子径が５００ｎｍ〜２０μｍの非球状の銀粒子とを含み、前記（Ａ）球状の銀粒子の表面を被覆する保護剤が、アミン化合物、カルボン酸化合物、アミノ酸化合物、アミノアルコール化合物、及びアミド化合物からなる群より選ばれる少なくとも１種であり、前記（Ｂ）単結晶の銀粒子の保護剤が、アルコール化合物、カルボン酸化合物、エーテル化合物、及びエステル化合物からなる群より選ばれる少なくとも１種であり、前記（Ｃ）非球状の銀粒子の保護剤が、炭素数２〜２０の脂肪族モノカルボン酸である、銀ペーストである。
【００２１】
（Ａ）球状の銀粒子の粒子径は１〜３００ｎｍであり、（Ｂ）単結晶の銀粒子の粒子径は、１０ｎｍ〜７μｍであり、（Ｃ）非球状の銀粒子の粒子径は、５００ｎｍ〜２０μｍである。銀粒子の配合比率は、（Ａ）球状の銀粒子の量が全銀粒子質量の３０〜９５質量％であり、（Ｂ）単結晶の銀粒子の量が全銀粒子質量の５〜６０質量％であり、（Ｃ）非球状の銀粒子の量が全銀粒子質量の１〜２０質量％であることが望ましい。大きな銀粒子同士が接触してできる隙間に微細な銀粒子が効率よく充填するために、銀粒子の配合比率は、（Ａ）球状の銀粒子の量＞（Ｂ）単結晶の銀粒子の量＞（Ｃ）非球状の銀粒子の量、の関係を満たしていることが、より望ましい。上記のような銀粒子の配合比率となると、銀粒子全体の充填性がより良好になる。その結果、得られる銀焼結体の緻密度が向上し、接着強度、熱伝導性、接着信頼性等の特性も向上することになる。銀粒子の配合比率において、微細な銀粒子の比率が高くなりすぎると、焼結した場合の体積収縮の程度が大きく、焼結した銀の膜が割れるおそれがあり、また、本発明のダイボンド用途として想定される１０〜２００μｍの厚い焼結膜を形成しにくくなる。他方、粗大な粒子の比率が高くなりすぎると、焼結した場合に空隙の多い焼結体となり、接着強度、熱伝導性、接着信頼性等の特性が低下する。なお、本明細書における銀粒子の粒子径は、ＳＥＭを用いて銀粒子を平面視したときの、銀粒子の面積の平方根とする。
【００２２】
銀粒子の形状としては、銀ペーストを構成する銀粒子の中で、最も微細な銀粒子が球状であり（Ａ）、次に大きな銀粒子は単結晶の銀粒子であり（Ｂ）、最も大きな銀粒子は非球状である（Ｃ）。特に最も大きな非球状の銀粒子（Ｃ）は、半導体素子及び半導体素子搭載用支持部材に対する接着強度を高めるために、半導体素子及び半導体素子搭載用支持部材との接着面積を大きくすることが可能な板状銀粒子を使用することが望ましい。なお、本明細書における「板状」とは、銀粒子のアスペクト比（粒子径／厚さ）が２〜１０００の範囲である形状を意味する。
なお、球状の球は、半円をその直径を軸として回転させることによって得られる回転体の一種であり、球状は、拡大した場合、見た目が球で、同一球において部分的に直径が±３０％以下、好ましくは±１０％以下で滑らかに変化する球や楕円球を含め、非球は、球状以外の板状、フレーク状、角状、針状、棒状などをいう。
【００２３】
銀粒子（球状の銀粒子、単結晶の銀粒子、非球状の銀粒子を含む）は、通常その表面が有機物によって被覆されている（本明細書では、この有機物を「保護剤」と記す。）。銀粒子を加熱すると、ある温度で保護剤が脱離し清浄な銀表面が露出する。その際、保護剤が占有していた体積分だけ、銀粒子の体積は縮小する。露出した銀表面は非常に活性が高く、この銀粒子同士が接触すると銀原子の拡散が起こってより大きな銀粒子に成長する。この銀粒子の成長現象を焼結という。つまり、銀粒子の焼結温度は保護剤の脱離温度と考えることができ、焼結温度を低下させるには保護剤の脱離温度を低下させる必要がある。保護剤の脱離温度は、銀粒子と保護剤との間に形成される化学的・物理的結合の強さ、保護剤の熱的安定性等に依存する。本発明者らは、種類の異なる保護剤で被覆された銀粒子は、保護剤の脱離温度、即ち、焼結の温度が異なる事実に着目し、相異なる保護剤で被覆された銀粒子を混合することで、焼結の起こる時間を調整し、その結果、銀以外の金属に対して強固な接合が得られる新規な事実を見出した。さらに、特定の保護剤で被覆された３種類の銀粒子は、窒素中や水素中においても２５０〜３００℃の加熱を行うことで、保護剤が脱離し焼結する。つまり、本発明の銀ペーストは窒素中や水素中で接合する必要のある銅やニッケルに対して接合が可能となる。
【００２４】
銀以外の金属に対して銀ペーストの接合強度が低下する理由を説明する。銀ペーストを用いた場合、通常、銀に対しては良好な接合強度が得られるが、銀以外の金属、例えば、金に対しては接合強度が低下する。接合界面において、金に対する銀原子の拡散速度と、銀に対する金原子の拡散速度が異なっており、金に対して銀原子が拡散する速度の方が非常に速い。その結果、金側に拡散した銀焼結層がある厚みで形成され、その直下は、ボイドや空隙層となる（比較例２の図１１）。銀粒子を１種類だけ含む銀ペーストの場合、この現象は顕著となる。ある温度になると、銀粒子が一気に焼結を開始する。金近傍に存在する銀粒子は素早く金側に拡散する。金近傍のさらに直下に存在する銀粒子は周囲の銀粒子と融合していく。その際、銀粒子は保護剤脱離による体積収縮を伴うために、金に対して拡散していく銀粒子と、その直下で焼結していく銀粒子との間で、空間的な解離が生じる。無加圧接合であるため、いったん離れてしまった銀粒子同士は、再び接触することがない。その為、その箇所はボイドとなり、さらに銀粒子の焼結が進んでいくと、ボイドが連続して空隙層となる。その結果、銀と金の接合強度が低下する。
それに対して、本発明の銀ペーストは、保護剤の異なる３種類の銀粒子を含んでいる、即ち、焼結温度の異なる３種類の銀粒子を含んでいる。ある温度になると、最も焼結温度の低い銀粒子が焼結を開始する。金との接合界面付近にこの銀粒子が存在する場合、金側に拡散するが、周囲には２種類の銀粒子が未焼結のまま残っている。その為、金への拡散が阻害される。また、２種類の銀粒子が未焼結のままなので、焼結の際の銀ペースト膜の体積収縮の程度が小さい。その為、金直下のボイド形成が抑制される。この状態で加熱時間を長くしていくと、残りの２種類の銀粒子も焼結温度の低い順に焼結し、最終的には金に対してボイドや空隙層の少ない接合となる。その結果、金に対しても高い接合強度が得られる。
【００２５】
半導体部材（半導体素子、半導体素子搭載用支持部材）を接続する温度（一般に３００℃以下）で銀ペーストを速やかに焼結するために、銀粒子の保護剤の脱離温度は３００℃以下であることが望ましい。また、各銀粒子の焼結温度の差は、１０℃以上であることが望ましい。焼結温度の差が１０℃未満となると、１種類の銀粒子で構成された銀ペーストと焼結挙動が同じであり、銀以外の金属への接合強度が低下するおそれがある。
【００２６】
保護剤の脱離温度は、示差熱−熱重量同時測定（Ｔｈｅｒｍｏｇｒａｖｉｍｅｔｒｙ−Ｄｉｆｆｅｒｅｎｔｉａｌ  Ｔｈｅｒｍａｌ  Ａｎａｌｙｓｉｓ；ＴＧ−ＤＴＡ）を大気中で行うことにより求めることができる。
【００２７】
本実施形態において、（Ａ）粒子径が１〜３００ｎｍである球状の銀粒子の保護剤は、アミン化合物、カルボン酸化合物、アミノ酸化合物、アミノアルコール化合物、及びアミド化合物からなる群より選ばれる少なくとも１種であることが望ましい。保護剤がアミン化合物およびカルボン酸化合物の２種類からなり、アミン化合物としては炭素数２〜２０の脂肪族モノアミン化合物であり、カルボン酸化合物としては炭素数２〜２０の脂肪族モノカルボン酸であることが、より望ましい。２種類の保護剤の吸着量は、銀粒子に対して０．１〜１０質量％であることが望ましい。
【００２８】
（Ｂ）粒子径が１０ｎｍ〜７μｍの単結晶の銀粒子の保護剤は、アルコール化合物、カルボン酸化合物、エーテル化合物、及びエステル化合物からなる群より選ばれる少なくとも１種であることが望ましい。保護剤は、ポリオール化合物であることがより望ましい。保護剤の吸着量は、銀粒子に対して０．１〜１０質量％であることが望ましい。
【００２９】
（Ｃ）粒子径が５００ｎｍ〜２０μｍの非球状の銀粒子の保護剤は、炭素数２〜２０の脂肪族モノカルボン酸であることが望ましい。保護剤の吸着量は、銀粒子に対して０．１〜１０質量％であることが望ましい。
【００３０】
前記のアミン化合物として、１−アミノペンタン、２−アミノペンタン、３−アミノペンタン、２−メチルブチルアミン、３−メチルブチルアミン、１，２−ジメチルプロピルアミン、２，２−ジメチルプロピルアミン、Ｎ−メチルブチルアミン、Ｎ−メチルイソブチルアミン、エチルプロピルアミン、ピペリジン、メチルプロピルアミン、ジエチルアミン、モルホリン、トリエチルアミン、Ｎ，Ｎ−ジエチルメチルアミン、Ｎ，Ｎ−ジメチルイソプロピルアミン、Ｎ，Ｎ，Ｎ´−トリメチルエチレンジアミン、Ｎ，Ｎ−ジメチルエチレンジアミン、１，２−ビス（メチルアミノ）エタン、１，２−ジアミノプロパン、Ｎ−メチルエチレンジアミン、１，２−ジアミノエタン等が挙げられる。
前記のカルボン酸化合物として、ギ酸、酢酸、プロピオン酸（プロパン酸）、酪酸（ブタン酸）、吉草酸（ペンタン酸）、カプロン酸（ヘキサン酸）、エナント酸（ヘプタン酸）、カプリル酸（オクタン酸）、ペラルゴン酸（ノナン酸）、カプリン酸（デカン酸）、ラウリン酸（ドデカン酸）、ミリスチン酸（テトラデカン酸）、パルミチン酸（ヘキサデカン酸）、マルガリン酸（ヘプタデカン酸）、ステアリン酸（オクタデカン酸）等の脂式飽和モノカルボン酸、オレイン酸、リノール酸、リノレン酸、アラキドン酸、ドコサヘサエン酸、エイコサペンタエン酸等の脂式不飽和モノカルボン酸、シュウ酸、マロン酸、コハク酸、グルタル酸、アジピン酸等の脂式ジカルボン酸、安息香酸、フタル酸、イソフタル酸、テレフタル酸、トリメリット酸、トリメシン酸、ヘミメリット酸、ピロメリット酸等の芳香族カルボン酸、マレイン酸及びフマル酸、シクロペンタンカルボン酸などが挙げられる。ヒドロキシル基を有するカルボン酸としては、乳酸、りんご酸、クエン酸及びサリチル酸等が挙げられる。カルボン酸化合物としては炭素数２〜２０の脂肪族モノカルボン酸が好ましい。
アミノ酸化合物は、分子内にアミノ基とカルボキシル基をもつ化合物の総称で、アルギニン、アスパラギン、アスパラギン酸、システイン、グルタミン、グルタミン酸、グリシン、ヒスチジン、イソロイシン、ロイシン、リシン、メチオニン、フェニルアラニン、プロリン、セリン、トレオニン、トリプトファン、チロシン、バリン等が挙げられる。
アミノアルコール化合物として、ジエタノールアミン、モノエタノールアミン、アミノエチルエタノールアミン、ｎ−メチルエタノールアミン、３−アミノ−１−プロパノール等が挙げられる。
アミド化合物は、オキソ酸とアンモニアあるいは１級、２級アミンとが脱水縮合した構造を持つものを指し、カルボン酸アミドの構造やスルホンアミド、リン酸アミド等が挙げられる。上記のカルボン酸化合物とアミン化合物を縮合したものが挙げられる。
前記のアルコール化合物として、エチレングリコール、１，２−プロパンジオール、１，３−プロパンジオール、１，２−ブタンジオール、１，３−ブタンジオール、１，４−ブタンジオール、２，３−ブタンジオール、２，４−ペンタンジオール、１，５−ペンタンジオール、１，６−ヘキサンジオール、２，５−ヘキサンジオール、２−メチル−１，３−ペンタンジオール、２−メチル−２，４−ペンタンジオール、２，４−ヘプタンジオール、２−メチル−１，３−ヘキサンジオール、２，２−ジメチル−１，３−プロパンジオール、１，２−シクロヘキサンジオール、１，４−シクロヘキサンジオール、１，２−ビス（ヒドロキシメチル）シクロヘキサン、２，２−ジエチルプロパンジオール−１，３、２，２−ジエチルブタンジオール−１，３、ブテン−２−ジオール−１，４、トリメチロールプロパン、トリメチロールエタン、グリセロール、１，２，４−ブタントリオール、１，２，６−ヘキサントリオール、エリスリトール、Ｄ−トレイトール、Ｌ−トレイトール、ソルビトール、Ｄ−マンニトール、ジグリセロール、ジエチレングリコール、トリエチレングリコール、テトラエチレングリコール、ポリエチレングリコール、ジプロピレングリコール、トリプロピレングリコール、２，２−ビス（ヒドロキシエトキシフェニル）プロパン、２，２−ビス（β−ヒドロキシプロポキシフェニル）プロパン、シクロヘキシルジメタノール、ペンタエリトリット等のポリオール化合物、シクロヘキサノール、メチルイソブチルカルビノール、イソアミルアルコール、ベンジルアルコール、フルフリルアルロール、エチレングリコールモノメチルエーテル、エチレングリコールモノエチルエーテル、エチレングリコールモノブチルエーテル、エチレングリコールtert−ブチルエーテル、３−メチル−３−メトキシブタノール、メトキシブタノール、ジエチレングリコールモノメチルエーテル、ジエチレングリコールモノエチルエーテル、ジエチレングリコールモノブチルエーテル、プロピレングリコールモノエチルエーテル、ジプロピレングリコールモノエチルエーテル、トリプロピレングリコールモノエチルエーテル等の１価のアルコールが挙げられる。
前記のエーテル化合物は、Ｒ−Ｏ−Ｒ´（Ｒ、Ｒ´はアルキル基、アリール基などの有機基、Ｏは酸素原子）の形で表される化合物を示す。また、環状の炭化水素の炭素が酸素で置換された構造を持つエーテルの環状エーテルで三員環エポキシド、四員環のオキセタン、五員環のテトラヒドロフラン、六員環のテトラヒドロピラン、クラウンエーテル等が挙げられる。
前記のエステル化合物は、有機酸または無機酸のオキソ酸とアルコールまたはフェノールのようなヒドロキシル基を含む化合物との縮合反応で得られる化合物であり、カルボン酸化合物とアルコール化合物から成るカルボン酸エステルとして、前記のカルボン酸化合物と前記のアルコール化合物の縮合物が挙げられる。
【００３１】
銀粒子の保護剤の量は、０．１質量％以上であると、銀粒子を良好に被覆でき、その結果、銀粒子同士の凝集を抑制でき、銀粒子の溶剤への分散性を確保できる。一方、保護剤の量が１０質量％以下であると、銀粒子が焼結する際に体積収縮するのを抑制でき、その結果、高緻密な銀焼結体を得られやすくなる。
【００３２】
なお、上記質量比は、銀粒子について、保護剤の脱離が十分に生じる温度まで加熱してＴＧ−ＤＴＡ測定を行い、測定前後での質量変化から求めることができる。
【００３３】
ここで、本実施形態に係る銀ペーストが焼結性に優れる理由を、実施例７（詳細は後述する。）に基づき具体的に説明する。実施例７では、保護剤であるノナン酸（和光純薬工業株式会社、沸点２５４℃）、ドデシルアミン（和光純薬工業株式会社、沸点２４９℃）で被覆された（Ａ）球状の銀粒子と、保護剤であるエチレングリコールで被覆された（Ｂ）単結晶の銀粒子ＬＭ１（トクセン工業株式会社）、オクタン酸（東京化成工業株式会社、沸点２３８℃）で被覆された（Ｃ）非球状の銀粒子ＡｇＣ２３９（福田金属箔粉工業株式会社）とを混合して使用している。３種類の銀粒子のＴＧ−ＤＴＡ測定結果をそれぞれ図１〜図３に示した。図１から銀粒子表面を被覆しているノナン酸やドデシルアミンが約２６１℃で脱離することが分かる。図２から銀粒子表面を被覆しているエチレングリコールが約２２０℃で脱離することが分かる。図３から銀粒子表面を被覆しているオクタン酸が約２４８℃で脱離することが分かる。この銀ペーストを焼結した際、エチレングリコールで被覆された（Ｂ）単結晶の銀粒子が最初に焼結する。続いて、オクタン酸で被覆された（Ｃ）非球状の銀粒子が焼結する。最後にノナン酸とドデシルアミンで被覆された（Ａ）球状の銀粒子が焼結する。金に対して接合した場合、最初に焼結する（Ｂ）単結晶の銀粒子が金に対して拡散するのを、残りの２種類の銀粒子が抑制する。その結果、金との界面付近でボイドや空隙層が形成されにくくなり、金に対しても十分な強度で接合することが可能となる（実施例７の図９）。
銀ペーストのＴＧ−ＤＴＡ測定の結果を図４に示した。銀ペーストから有機物の脱離が完了する温度は約２７０℃であり、質量減少は約１３．３質量％である。ＴＧ−ＤＴＡ測定における有機物の脱離温度は２７０℃であるが、２００℃程度でもある程度時間をかけて加熱すれば２７０℃で加熱した場合と同様の質量減少量（１３．３質量％）を得ることができる。つまり、実施例７の銀ペーストは、２００℃程度で有機物を完全に脱離させて焼結することができる。また、窒素中や水素中で焼結する場合は、大気中よりも数１０℃程度の高温が必要であるが、２５０〜３００℃程度で実施例７の銀ペーストを焼結することができる。これにより無酸素雰囲気での接合が必要となる金属に対して接合することができる。
また、３種類の粒子径の異なる銀粒子を充填性が高くなるように配合しているため、銀焼結体の緻密度が高くなり、接合強度や熱伝導率、接着信頼性などの特性も高いものとなる。
【００３４】
銀ペースト中の銀粒子の量としては、目的とする銀ペーストの粘度又はチキソ性に合わせて、適宜決めることができる。銀焼結体の接着強度及び熱伝導性をより発現させやすくするには、銀ペースト１００質量部中、銀粒子は８０質量部以上であることが望ましい。また、銀ペーストは、（Ａ）〜（Ｃ）の銀粒子以外の銀粒子を含んでいてもよいが、その含有量は、１０質量％以下であることが望ましい。
【００３５】
本実施形態における溶剤としては、常温（２０℃）で液体であるものであれば特に限定されず、公知の溶剤を使用できる。溶剤としては、アルコール類、アルデヒド類、カルボン酸類、エーテル類、エステル類、アミン類、単糖類、多糖類、直鎖の炭化水素類、脂肪酸類、芳香族類等から選択することが可能であり、上記溶剤を複数組み合わせて使用することも可能である。
【００３６】
溶剤の沸点は特に限定されないが、１００〜３５０℃であることが望ましく、１３０〜３００℃であることがより望ましく、１５０〜２５０℃であることがさらに望ましい。溶剤の沸点が１００℃以上であると、銀ペーストの使用時に室温（２５℃）で溶剤が揮発することを抑制でき、その結果、銀ペーストの粘度安定性、塗布性等を確保できる。また、溶剤の沸点が３５０℃以下であると、半導体素子を半導体素子搭載用支持部材に接続する温度で、溶剤が蒸発せずに銀焼結体に残存するのを抑制でき、その結果、銀焼結体の特性をより良好に保つことができる。特に、沸点が１５０〜３００℃の炭化水素化合物及び１５０〜３５０℃のアルコール化合物の少なくとも１種類を含んでいることが望ましい。
なお、本明細書における沸点とは、大気圧（１０１３ｈＰａ）下における沸点を意味する。
【００３７】
溶剤としては、上記のような溶剤の中から銀粒子の分散に適した溶剤を選択することが望ましく、具体的には、銀焼結体の熱伝導性、電気伝導性、及び接着強度が良好になる点から、炭化水素構造、アルコール構造、エーテル構造、又はエステル構造を有する溶剤を選択することが望ましい。本実施形態における溶剤としては、例えば、デカン、ドデカン、テトラデカン、ヘキサデカン、ブチルセロソルブ、カルビトール、酢酸ブチルセロソルブ、酢酸カルビトール、エチレングリコールジエチルエーテル、ジプロピレングリコールメチルエーテルアセテート、ジプロピレングリコールモノ−ｎ−ブチルエーテル、ジプロピレングリコールモノ−ｎ−メチルエーテル、イソボニルシクロヘキサノール、トリブチリン、テルピネオールが挙げられる。
【００３８】
銀ペースト中の溶剤の量は、銀ペースト１００質量部中、２０質量部未満であることが望ましい。溶剤が２０質量部未満であると、銀ペーストを焼結した際の溶剤の揮発に伴う体積収縮を抑制でき、形成される銀焼結体の緻密性をより向上させやすくなる。
【００３９】
本実施形態に係る銀ペーストは、添加剤を更に含有していてもよい。添加剤は、大気圧下における沸点が４００℃以下であり、かつ常温（２０℃）で固体であるカルボン酸あるいはアミン化合物であることが好ましい。添加剤の具体例としては、ドデカン酸、ステアリン酸、ラウリン酸、ドコサン酸、セバシン酸、１，１６−オクタデカン二酸、ドデシルアミン、テトラデシルアミン、ヘキサデシルアミン、オレイルアミン、ステアリルアミン等が挙げられる。添加剤の量は、銀ペースト１００質量部中、５質量部以下であることが望ましく、１質量部以下であることがより望ましい。
また、本発明では、大気圧下における沸点が１００〜３００℃のアミン化合物を、全ペースト質量に対して０．１〜５質量％含有すると好ましい。前記のドデシルアミン（沸点２４９℃）、テトラデシルアミン（沸点２９１℃）、ヘキサデシルアミン（沸点３３０℃）、オレイルアミン（沸点３４８〜３５０℃）、ステアリルアミン（沸点３４７℃）等が挙げられる。
【００４０】
また、本実施形態に係る銀ペーストは、本発明の効果を阻害しない範囲で銀粒子、溶剤及び添加剤以外の成分を更に含有していてもよい。銀粒子、溶剤及び添加剤以外の成分としては、銀以外の金属粒子、バインダ樹脂及び硬化剤、バインダ樹脂の反応性希釈剤、銀ペースト中の銀粒子の沈降防止剤、銀粒子の焼結促進のためのフラックス剤等が挙げられ、当該成分が有機化合物である場合には、溶剤と同様に、銀ペーストを焼結させる温度で系外に脱離するものが望ましい。銀粒子、溶剤及び添加剤以外の成分の量は、銀ペースト１００質量部中、５質量部以下であることが望ましく、１質量部以下であることがより望ましい。
本発明では、銀以外の金属粒子を全ペースト質量に対して０．１〜５質量％含有することが好ましい。銀以外の金属粒子として、亜鉛、銅、銀めっき銅などが挙げられる。
また、本発明では、樹脂成分を全ペースト質量に対して０．１〜５質量％含有することが好ましい。樹脂成分として、エポキシ樹脂、フェノール樹脂、不飽和ポリエステル樹脂、飽和ポリエステル樹脂、ポリアミド樹脂、ポリイミド樹脂、ポリアミド樹脂、ポリイミド樹脂、ポリアミドイミド樹脂、アクリル樹脂等が挙げられ、これと必要により硬化剤となるイミダゾール、アミン類等の硬化促進剤が用いられる。
【００４１】
本実施形態に係る銀ペーストは、大気中、室温から昇温速度１０℃／分の条件で該銀ペーストを示差−熱重量測定した際に、該銀ペースト中の有機物の脱離に伴う重量減少が起こり、該重量減少の停止する温度が３００℃未満であることが好ましい。
【００４２】
本実施形態に係る銀ペーストを製造するには、例えば、銀粒子と、溶剤と（場合によっては更に添加剤と）を、一括又は分割して撹拌器、らいかい器、３本ロール、プラネタリーミキサー等の分散・溶解装置を適宜組み合わせ、必要に応じて加熱して混合、溶解、解粒混練又は分散して均一なペースト状とすればよい。
【００４３】
本実施形態に係る銀ペーストを加熱して焼結させる方法としては、公知の方法を利用できる。ヒーターによる外部加熱以外にも、紫外線ランプ、レーザー、マイクロ波等を好適に用いることができる。銀ペーストの加熱温度は、保護剤、溶剤及び添加剤が系外へ脱離する温度以上であることが望ましい。具体的には、加熱温度の範囲は、１５０℃以上、３００℃以下であることが望ましく、１５０℃以上、２５０℃以下であることがより望ましい。加熱温度を３００℃以下とすることで、一般的な半導体部材を接続する場合は、当該部材へのダメージを回避することができ、また、加熱温度を１５０℃以上とすることで、保護剤の脱離が起こりやすくなる。
【００４４】
銀ペーストの加熱時間は、設定した温度において、有機物の脱離が完了する時間とすればよい。適切な加熱温度及び加熱時間の範囲は、銀ペーストのＴＧ−ＤＴＡ測定を行うことで見積もることができる。
【００４５】
また、銀ペーストを加熱する際の工程は適宜決めることができる。特に、溶剤の沸点を超える温度で焼結を行う場合には、溶剤の沸点以下の温度で予熱を行い、予め溶剤をある程度揮発させた上で焼結を行うと、より緻密な銀焼結体を得やすい。銀ペーストを加熱する際の昇温速度は、溶剤の沸点未満で焼結する場合には特に制限されない。溶剤の沸点を超える温度で焼結する場合には、昇温速度を１℃／秒以下とするか、予熱工程を行うことが望ましい。
【００４６】
上記のように銀ペーストを焼結させることにより得られる銀焼結体としては、体積抵抗率、熱伝導率、接着強度、及び緻密度が、それぞれ１×１０−５Ω・ｃｍ以下、５０Ｗ／ｍ・Ｋ以上、１０ＭＰａ、及び７０％以上である銀焼結体であることが望ましい。なお、銀焼結体の緻密度（２５℃）は下記式に基づいて算出される。
緻密度［％］＝銀焼結体の密度［ｇ／ｃｍ３］×１００／銀の理論密度［１０．４９ｇ／ｃｍ３］
【００４７】
本実施形態に係る半導体装置は、本実施形態に係る銀ペーストを焼結してなる焼結体を介して、半導体素子と半導体素子搭載用支持部材とが互いに接着したものである。
【００４８】
図５は、本実施形態に係る半導体装置の一例を示す模式断面図である。図５に示すように、半導体装置１０は、半導体素子搭載用支持部材であるとリードフレーム２ａと、リードフレーム（放熱体）２ｂ，２ｃと、本実施形態に係る銀ペーストの焼結体３を介してリードフレーム２ａに接続された半導体素子１と、これらをモールドするモールドレジン５とを備えている。半導体素子１は、２本のワイヤ４を介してリードフレーム２ｂ，２ｃにそれぞれ接続されている。
【００４９】
図６は、本実施形態に係る半導体装置の別の例を示す模式断面図である。図６に示したように、半導体装置２０は、基板６と、基板６を囲むように形成された半導体素子搭載用支持部材であるリードフレーム７と、本実施形態に係る銀ペーストの焼結体３を介してリードフレーム７上に接続された半導体素子であるＬＥＤチップ８と、これらを封止する透光性樹脂９とを備えている。ＬＥＤチップ８は、ワイヤ４を介してリードフレーム７に接続されている。
【００５０】
これらの半導体装置では、例えば、半導体素子搭載用支持部材上に銀ペーストをディスペンス法、スクリーン印刷法、スタンピング法等により塗布し、銀ペーストが塗布された部分に半導体素子を搭載し、加熱装置を用いて銀ペーストを焼結することによって、半導体素子と半導体素子搭載用支持部材とを互いに接着させることができる。また、銀ペーストの焼結後、ワイヤボンド工程及び封止工程を行うことにより、半導体装置が得られる。
【００５１】
半導体素子搭載用支持部材としては、例えば、４２アロイリードフレーム、銅リードフレーム、パラジウムＰＰＦリードフレーム等のリードフレーム、ガラスエポキシ基板（ガラス繊維強化エポキシ樹脂からなる基板）、ＢＴ基板（シアネートモノマー及びそのオリゴマーとビスマレイミドからなるＢＴレジン使用基板）等の有機基板が挙げられる。
【００５２】
半導体素子搭載用支持部材における半導体との接着表面には、銀ペーストとの接着性を高めるために凹凸を設ける（粗化処理する）ことが望ましい。微細な間隔の凹凸面（例えば、凹凸面における凸部同士の間隔が１μｍ未満である）を有する半導体素子搭載用支持部材を用いると、本実施形態に係る銀ペースト中の銀ナノ粒子が半導体素子搭載用支持部材表面の凹部に捕捉されるため、より高い接着性を得ることができる。
【実施例】
【００５３】
以下に実施例を示し、本発明をより具体的に説明する。本発明はこれらの実施例により限定を受けるものではない。
【００５４】
各実施例及び比較例における各特性の測定は、次のようにして実施した。
【００５５】
（１）銀粒子の相同定（ＸＲＤ（X線回折、X‐ray diffraction）測定）
約１００ｍｇの銀粒子をＸＲＤ測定用のガラスセルに乗せ、これを粉末Ｘ線回折装置（Ｒｉｇａｋｕ  ＣＮ４０３６、株式会社リガク製）の試料ホルダーにセットした。加速電圧４０ｋＶ、電流２０ｍＡでＣｕＫα線を発生させ、グラファイトモノクロメータにより単色光化し、測定線源とした。２θ＝５°〜８５°の範囲で銀粒子の回折パターンを測定した。
【００５６】
（２）有機物の脱離温度（ＴＧ−ＤＴＡ（示差熱‐熱重量同時測定、Thermogravimetry-Differential Thermal Analysis）測定）
銀粒子をＴＧ−ＤＴＡ測定用のＡｌサンプルパンに１０ｍｇ乗せ、これをＴＧ−ＤＴＡ測定装置（エスアイアイ・ナノテクノロジー株式会社、ＥＸＳＴＡＲ６０００  ＴＧ／ＤＴＡ６３００）の試料ホルダーにセットした。ドライエアを流量約４００ｍＬ／分で流しながら、昇温速度１０℃／分で室温（２５℃）から約５００℃までサンプルを加熱し、その際の重量変化と熱挙動を測定した。重量変化の停止点を有機物脱離の完了温度とした。
【００５７】
（３）銀焼結体の緻密度
銀ペーストをホットプレート（アズワン株式会社製、ＥＣ  ＨＯＴＰＬＡＴＥ  ＥＣ−１２００Ｎ）により１１０℃で１０分間予熱し、さらに２００℃で１時間加熱することで銀焼結体（約１０ｍｍ×１０ｍｍ×１ｍｍ）を得た。作製した銀焼結体を紙やすり（８００番）で研磨し、研磨後の銀焼結体の体積及び質量を測定した。これらの値から銀焼結体の密度を算出し、さらに下記の式に従い緻密度を算出した。
緻密度［％］＝銀焼結体の密度［ｇ／ｃｍ３］×１００／銀の理論密度［１０．４９ｇ／ｃｍ３］
【００５８】
（４）ダイシェア強度
表１に示した３種類の被着体に対してダイシェア強度測定用のサンプルを作製した。銀ペーストの塗布量は０．１ｍｇとした。被着体がＡｇ、Ａｕの場合は大気中で焼結を行った。被着体がＣｕの場合は窒素中で焼結を行った。得られた銀焼結体の接着強度を、ダイシェア強度［ＭＰａ］により評価した。万能型ボンドテスタ（デイジ・ジャパン株式会社製、４０００シリーズ）を用い、測定スピード５００μｍ／ｓ、測定高さ１００μｍでＳｉチップあるいはＣｕ板を水平方向に押し、銀焼結体のダイシェア強度［ＭＰａ］を測定した。
【００５９】
（５）熱伝導率
銀ペーストをホットプレート（アズワン株式会社製、ＥＣ  ＨＯＴＰＬＡＴＥ  ＥＣ−１２００Ｎ）により１１０℃で１０分間予熱し、さらに２００℃で１時間加熱することで銀焼結体（約１０ｍｍ×１０ｍｍ×１ｍｍ）を得た。この銀焼結体の熱拡散率をレーザーフラッシュ法（ネッチ社製  ＬＦＡ  ４４７、２５℃）で測定し、さらにこの熱拡散率と、示差走査熱量測定装置（パーキンエルマー社製  Ｐｙｒｉｓ１）で得られた比熱容量と焼結密度の積より、２５℃における銀焼結体の熱伝導率［Ｗ／ｍ・Ｋ］を算出した。
熱伝導率（W/mK）＝比熱容量（J/ｇＫ）×熱拡散率(ｍｍ２/s)×焼結密度(ｇ/ｃｍ３)
【００６０】
（６）銀焼結体の断面観察
銀ペーストをＡｇめっきＣｕリードフレーム（ランド部：１０×５ｍｍ、Ａｇめっき厚：約４μｍ）上に０．１ｍｇを塗布し、この上に１ｍｍ×１ｍｍのＡｕめっきＳｉチップ（Ａｕめっき厚：０．１μｍ、チップ厚：４００μｍ）を接着した。これをホットプレート（アズワン株式会社製、ＥＣ  ＨＯＴＰＬＡＴＥ  ＥＣ−１２００Ｎ）を用い２００℃で１時間加熱した。接続したサンプルをエポキシ樹脂中に埋め込み、ＡｕめっきＳｉチップ／銀焼結体／ＡｇめっきＣｕリードフレームの断面が確認できるまで研磨した。研磨後のサンプルにイオンスパッター装置（株式会社日立ハイテクノロジーズ、Ｅ１０４５）で白金を蒸着し、これを卓上走査電子顕微鏡（日本電子株式会社製、ＮｅｏＳｃｏｐｅ  ＪＣＭ−５０００）により、電子加速電圧１０ｋＶ、倍率５０００倍で観察し、ＳＥＭ写真を撮影した。
【００６１】
（製造例１）
球状の銀粒子を次の手順で合成した。銀源としてＡｇ２Ｏ（和光純薬工業株式会社）、溶媒としてｎ−オクタン（和光純薬工業株式会社、沸点１２５℃）、銀粒子の保護剤としてノナン酸（和光純薬工業株式会社、沸点２５４℃）、ドデシルアミン（和光純薬工業株式会社、沸点２４９℃）を使用した。これらの試薬を表２に示した配合割合でナスフラスコに加えた。この処理溶液をマグネチックスターラーで約７００回転／分（ｒｐｍ）で攪拌しながら、１１０℃で３時間、加熱還流した。処理後の溶液にアセトンを約５００ｍＬ加え、上澄み液を取り除き、沈殿した銀粒子を回収した。この銀粒子を４０℃で３時間加熱し、乾燥させた。この銀粒子のＸＲＤ測定を行ったところ、図７に示したＸＲＤパターンが得られ、金属銀であることを確認した。また、銀粒子は球状であり、銀粒子の平均粒子径は約６０ｎｍであることを確認した（図８）。この銀粒子のＴＧ−ＤＴＡ測定を行い、図１のチャートを得た。これより、銀粒子表面を被覆しているノナン酸やドデシルアミンが約２６１℃で脱離することが分かる。
【００６２】
（製造例２）
単結晶の銀粒子としてＬＭ１（トクセン工業株式会社製、粒子径０．１〜５．０μｍ）を使用した。ＬＭ１に保護剤であるエチレングリコールで被覆するための処理を以下のように行った。ＬＭ１、エチレングリコール（和光純薬工業株式会社、沸点１９８℃）、ｎ−オクタンを表２に示した配合割合でナスフラスコに加えた。この処理溶液をマグネチックスターラーで約５００回転／分（ｒｐｍ）で攪拌しながら、１００℃で３時間加熱することによって処理させた。処理後の溶液について、アセトンを約１０００ｍＬ加えた後に上澄み液を取り除く、という操作を３回繰り返すことで過剰なエチレングリコールを除去し、エチレングリコールで被覆されたＬＭ１を回収した。これを４０℃で３時間加熱し、評価試料とした。この銀粒子のＴＧ−ＤＴＡ測定を行い、図２のチャートを得た。これより、銀粒子表面を被覆しているエチレングリコールが約２２０℃で脱離することが分かる。
【００６３】
（製造例３）
非球状の銀粒子（フレーク状）としてＡｇＣ２３９（福田金属箔粉工業株式会社製、粒子径２〜１５μｍ）を使用した。ＡｇＣ２３９に保護剤であるオクタン酸で被覆するための処理を以下のように行った。ＡｇＣ２３９、オクタン酸（東京化成工業株式会社、沸点２３８℃）、ｎ−オクタンを表２に示した配合割合でナスフラスコに加えた。この処理溶液をマグネチックスターラーで約５００回転／分（ｒｐｍ）で攪拌しながら、１００℃で３時間加熱することによって処理させた。処理後の溶液について、アセトンを約１０００ｍＬ加えた後に上澄み液を取り除く、という操作を３回繰り返すことで過剰なオクタン酸を除去し、オクタン酸で被覆されたＡｇＣ２３９を回収した。これを４０℃で３時間加熱し、評価試料とした。この銀粒子のＴＧ−ＤＴＡ測定を行い、図３のチャートを得た。これより、銀粒子表面を被覆しているオクタン酸が約２４８℃で脱離することが分かる。
【００６４】
（実施例１）
溶剤としてｎ−ドデカン（和光純薬工業株式会社、沸点２１６℃）、イソボルニルシクロヘキサノール（沸点３０８℃、以下、ＭＴＰＨと略すこともある）、添加剤としてドデシルアミンを使用した。表３に示した配合割合にて、銀粒子、溶剤、及び添加剤を、らいかい機にて１５分間混練し銀ペーストを作製した。この銀ペーストを用いた特性を表４に示した。
【００６５】
（実施例２）
実施例１と同様の手順で銀ペーストを作製した。銀ペーストの配合は表３のとおりである。この銀ペーストを用いた特性を表４に示した。
【００６６】
（実施例３）
実施例１と同様の手順で銀ペーストを作製した。銀ペーストの配合は表３のとおりである。この銀ペーストを用いた特性を表４に示した。
【００６７】
（実施例４）
実施例１と同様の手順で銀ペーストを作製した。銀ペーストの配合は表３のとおりである。この銀ペーストを用いた特性を表４に示した。上記（６）に従って作製したＡｕめっきＳｉチップ／銀焼結体／ＡｇめっきＣｕリードフレームにおけるＡｕめっきＳｉチップと銀焼結体との接続部の断面を撮影したＳＥＭ写真を図９に示した。
【００６８】
（実施例５）
実施例１と同様の手順で銀ペーストを作製した。銀ペーストの配合は表３のとおりである。この銀ペーストを用いた特性を表４に示した。
【００６９】
（実施例６）
添加剤としてＺｎ粒子（Ａｌｆａ  Ａｅｓｅｒ社）１質量部を更に添加した以外は、実施例１と同様の手順で銀ペーストを作製した。銀ペーストの配合は表３のとおりである。この銀ペーストを用いた特性を表４に示した。
【００７０】
（実施例７）
添加剤としてＡｇめっきＣｕ粒子（福田金属箔粉工業株式会社）１質量部を更に添加した以外は、実施例１と同様の手順で銀ペーストを作製した。銀ペーストの配合は表３のとおりである。この銀ペーストを用いた特性を表４に示した。
【００７１】
（実施例８）
樹脂成分としてビスフェノールＦ型エポキシ樹脂ＹＬ９８３Ｕ（三菱化学株式会社）０．４８質量部、樹脂硬化剤ジシアンジアミドＤＩＣＹ７（三菱化学株式会社）０．０２５質量部を更に添加した以外は、実施例１と同様の手順で銀ペーストを作製した。銀ペーストの配合は表３のとおりである。この銀ペーストを用いた特性を表４に示した。
【００７２】
（比較例１）
実施例１と同様の手順で銀ペーストを作製した。銀ペーストの配合は表３のとおりである。この銀ペーストを用いた特性を表４に示した。また、上記（６）に従って作製したＡｕめっきＳｉチップ／銀焼結体／ＡｇめっきＣｕリードフレームにおけるＡｕめっきＳｉチップと銀焼結体との接続部の断面を撮影したＳＥＭ写真を図１０に示した。比較例１の銀焼結体は、Ａｕ界面との接合割合が実施例１よりも少なかった。銀焼結体の緻密度、ダイシェア強度、及び熱伝導率の点で実施例４の銀焼結体よりも劣っていた。
【００７３】
（比較例２）
実施例１と同様の手順で銀ペーストを作製した。銀ペーストの配合は表３のとおりである。この銀ペーストを用いた特性を表４に示した。また、上記（６）に従って作製したＡｕめっきＳｉチップ／銀焼結体／ＡｇめっきＣｕリードフレームにおけるＡｕめっきＳｉチップと銀焼結体との接続部の断面を撮影したＳＥＭ写真を図１１に示した。比較例２の銀焼結体は、Ａｕ界面に拡散しており、Ａｕ−Ａｇ拡散層と銀焼結体の間は空隙となっていた。銀焼結体の緻密度、ダイシェア強度、及び熱伝導率の点で実施例４の銀焼結体よりも劣っていた。
【００７４】
（比較例３）
実施例１と同様の手順で銀ペーストを作製した。銀ペーストの配合は表３のとおりである。この銀ペーストを用いた特性を表４に示した。また、上記（６）に従って作製したＡｕめっきＳｉチップ／銀焼結体／ＡｇめっきＣｕリードフレームにおけるＡｕめっきＳｉチップと銀焼結体との接続部の断面を撮影したＳＥＭ写真を図１２に示した。比較例３の銀焼結体は、Ａｕ界面との接合割合が実施例４よりも少なかった。銀焼結体の緻密度、ダイシェア強度、及び熱伝導率の点で実施例４の銀焼結体よりも劣っていた。
【００７５】
【表１】
0006380792.tif 000002
※表１の“１ｍｍ×１ｍｍ，ｔ＝０．４ｍｍ”は、縦１ｍｍ、横１ｍｍ、厚さが０．４ｍｍであることを表す。
【００７６】
【表２】
0006380792.tif 000003
【００７７】
【表３】
0006380792.tif 000004
【００７８】
【表４】
0006380792.tif 000005
【００７９】
（Ａ）球状の銀粒子のみを用いた比較例１、（Ｂ）単結晶銀粒子のみを用いた比較例２、（Ｃ）非球状の銀粒子のみを用いた比較例３は、いずれも焼結体の緻密度が低く、また、被着体のＡｇ、Ａｕ、Ｃｕへのダイシェア強度も低く、熱伝導率も低い。これに対し、銀粒子として特定化合物で被覆した（Ａ）、（Ｂ）、（Ｃ）を用いた実施例４〜１１の銀ペーストでは、緻密度が高く、また、被着体へのダイシェア強度も高く、熱伝導率も高くなる。
【符号の説明】
【００８０】
１…半導体素子、２ａ，２ｂ，２ｃ…リードフレーム、３…銀ペーストの焼結体、４…ワイヤ、５…モールドレジン、６…基板、７…リードフレーム、８…ＬＥＤチップ、９…透光性樹脂、１０，２０…半導体装置。
【図１】
0006380792.tif 000006
【図２】
0006380792.tif 000007
【図３】
0006380792.tif 000008
【図４】
0006380792.tif 000009
【図５】
0006380792.tif 000010
【図６】
0006380792.tif 000011
【図７】
0006380792.tif 000012
【図８】
0006380792.tif 000013
【図９】
0006380792.tif 000014
【図１０】
0006380792.tif 000015
【図１１】
0006380792.tif 000016
【図１２】
0006380792.tif 000017